(57)【要約】熱伝導性ランプ・リフレクタ（１０）であって、リフレクタ（１０）内の光源（２０）からの熱を放散させるリフレクタを提供する。リフレクタ組立体（１０）は、その表面に金属化した層（１６）を有するシェル（１２）を含む。シェル（１２）は、約３０体積％から約８０体積％の主ポリマー・マトリックスと、約２０体積％から約７０体積％の熱伝導性充てん材材料とを含む組成物から作る。リフレクタ（１０）は、３Ｗ／ｍ°Ｋを超える、またより好ましくは２２Ｗ／ｍ°Ｋを超える熱伝導率を有する。リフレクタ（１０）は、自動車ヘッドランプ、懐中電灯、および他の照明器具に使用することができる。ランプ・リフレクタ（１０）を成形する方法をも提供している。
2005502172.tif 000002
【特許請求の範囲】
【請求項１】
３Ｗ／ｍ°Ｋを超える熱伝導率を有する熱伝導性ランプ・リフレクタであって、
表面を有するシェルと、
前記シェルの前記表面上の金属化した層と
を備え、
前記シェルが、約３０体積％から約８０体積％のポリマー・マトリックスと、約２０体積％から約７０体積％の熱伝導性充てん材材料とを含むランプ・リフレクタ。
【請求項２】
前記金属化した層がアルミニウムを含む、請求項１に記載のランプ・リフレクタ。
【請求項３】
前記ポリマー・マトリックスが熱可塑性または熱硬化性ポリマーを含む、請求項１に記載のランプ・リフレクタ。
【請求項４】
前記ポリマー・マトリックスが、ポリカーボネート、ポリエチレン、ポリプロピレン、アクリル樹脂、ビニル樹脂、およびフルオロカーボンからなる群から選択される熱可塑性ポリマーを含む、請求項３に記載のランプ・リフレクタ。
【請求項５】
前記ポリマー・マトリックスが、エラストマー、エポキシ樹脂、ポリエステル、ポリイミド、およびアクリロニトリルからなる群から選択される熱硬化性ポリマーを含む、請求項３に記載のランプ・リフレクタ。
【請求項６】
前記ポリマー・マトリックスが液晶ポリマーを含む、請求項１に記載のランプ・リフレクタ。
【請求項７】
前記充てん材材料が、アルミニウム、アルミナ、銅、マグネシウム、黄銅、炭素、窒化ケイ素、窒化アルミニウム、窒化ホウ素、酸化亜鉛、ガラス、雲母、およびグラファイトからなる群から選択される、請求項１に記載のランプ・リフレクタ。
【請求項８】
前記充てん材材料が粒子の形態にある、請求項７に記載のランプ・リフレクタ。
【請求項９】
前記粒子が平均粒径１５μｍを有する、請求項８に記載のランプ・リフレクタ。
【請求項１０】
前記充てん材材料が繊維の形態にある、請求項７に記載のランプ・リフレクタ。
【請求項１１】
ポリシロキサン、アクリル樹脂、および二酸化ケイ素からなる群から選択される化合物を含む保護層が、前記金属化した層上にコーティングされている、請求項１に記載のランプ・リフレクタ。
【請求項１２】
３Ｗ／ｍ°Ｋを超える熱伝導率を有する熱伝導性ランプ・リフレクタであって、
表面を有するシェルと、
前記シェルの前記表面上の金属化した層と
を備え、
前記シェルが、ｉ）約３０体積％から約６０体積％のポリマー・マトリックスと、ｉｉ）約２５体積％から約６０体積％の、アスペクト比１０：１以上を有する第１の熱伝導性充てん材材料と、ｉｉｉ）約１０体積％から約１５体積％の、アスペクト比５：１以下を有する第２の熱伝導性充てん材材料とを含むランプ・リフレクタ。
【請求項１３】
前記リフレクタが２２Ｗ／ｍ°Ｋを超える熱伝導率を有する、請求項１２に記載のランプ・リフレクタ。
【請求項１４】
前記金属化した層がアルミニウムを含む、請求項１２に記載のランプ・リフレクタ。
【請求項１５】
前記ポリマー・マトリックスが熱可塑性または熱硬化性ポリマーを含む、請求項１２に記載のランプ・リフレクタ。
【請求項１６】
前記ポリマー・マトリックスが液晶ポリマーを含む、請求項１２に記載のランプ・リフレクタ。
【請求項１７】
前記第１の熱伝導性充てん材材料がアスペクト比約５０：１を有する炭素繊維を含み、また、前記第２の熱伝導性充てん材材料がアスペクト比約４：１を有する窒化ホウ素粒子を含む、請求項１２に記載のランプ・リフレクタ。
【請求項１８】
３Ｗ／ｍ°Ｋを超える熱伝導率を有する熱伝導性ランプ・リフレクタを形成する方法であって、
内部表面を有し、かつ約３０体積％から約８０体積％のポリマー・マトリックスと、約２０体積％から約７０体積％の熱伝導性充てん材材料とを含むシェルを成形する工程と、
前記シェルの内部表面上に金属化した材料の層を付着させる工程と
を含む方法。
【請求項１９】
前記金属化した材料がアルミニウムである、請求項１８に記載の方法。
【請求項２０】
前記ポリマー・マトリックスが熱可塑性または熱硬化性ポリマーを含む、請求項１８に記載の方法。
【請求項２１】
前記ポリマー・マトリックスが、ポリカーボネート、ポリエチレン、ポリプロピレン、アクリル樹脂、ビニル樹脂、およびフルオロカーボンからなる群から選択される熱可塑性ポリマーを含む、請求項２０に記載の方法。
【請求項２２】
前記ポリマー・マトリックスが、エラストマー、エポキシ樹脂、ポリエステル、ポリイミド、およびアクリロニトリルからなる群から選択される熱硬化性ポリマーを含む、請求項２０に記載の方法。
【請求項２３】
前記ポリマー・マトリックスが液晶ポリマーを含む、請求項１８に記載の方法。
【請求項２４】
前記充てん材材料が、アルミニウム、アルミナ、銅、マグネシウム、黄銅、炭素、窒化ケイ素、窒化アルミニウム、窒化ホウ素、酸化亜鉛、ガラス、雲母、およびグラファイトからなる群から選択される、請求項１８に記載の方法。
【請求項２５】
前記充てん材材料が粒子の形態にある、請求項２４に記載の方法。
【請求項２６】
前記粒子が平均粒径１５μｍを有する、請求項２５に記載の方法。
【請求項２７】
前記充てん材材料が繊維の形態にある、請求項２４に記載の方法。
【請求項２８】
ポリシロキサン、アクリル樹脂、および二酸化ケイ素からなる群から選択される化合物を含む保護層が、前記金属化した層上にコーティングされている、請求項１８に記載の方法。
【発明の詳細な説明】
【技術分野】
【０００１】
本発明は、一般にランプ・リフレクタに関し、またこのようなリフレクタを製作する方法に関する。詳細には、本リフレクタは、リフレクタ内の、熱を発生する光源からの熱を放散することができる熱伝導性ポリマー組成物から製作する。本リフレクタは、自動車ヘッドランプ、懐中電灯、および他の照明器具に使用することができる。
【背景技術】
【０００２】
過去において、自動車ヘッドランプ、および他の照明装置向けのリフレクタ・ハウジングは、金属のシートを所望の形状に打抜き加工することにより製作されてきた。成型された金属上にアルミニウムの層を真空蒸着して、高度に光沢のある反射面を形成した。この金属打抜き加工法により、良好な機械的強度を有するヘッドランプが作り出されたが、限られた数の単純な形状のものしか作ることができなかった。自動車の前照灯の意匠が変わるにつれて、より複雑な空気力学的構造を有するリフレクタへの必要性が増加した。
【０００３】
今日、自動車ヘッドランプ向けのリフレクタ・ハウジングは、さまざまな形状に成形することができる熱硬化性もしくは熱可塑性組成物からしばしば製作される。典型的には、このような組成物は、成形されたハウジングの強度、および寸法安定性を向上させる樹脂、および強化材料を含有する。
【０００４】
たとえば、Ｗｅｂｅｒ、米国特許第５９１６４９６号は、かなりの量の繊維および無機充てん材を含有する組成物から車両ランプ・リフレクタを成形する方法を開示している。その方法により、実質的に無機質の芯部を覆う、実質的に有機質の表皮を有するランプ・リフレクタが作り出される。ベースコートを使用することなく、有機質表皮上にアルミニウムの層を真空蒸着させることができる。
【０００５】
Ｂａｃｉｕ他、米国特許第４６１７６１８号は、同時射出成形法によって製作されたヘッドランプ・リフレクタを開示している。リフレクタの芯部は、７０μｍ未満の粒径を有するポリアルキレンテレフタレートおよび赤鉄鉱（Ｆｅ２Ｏ３８５から９５重量％）粒子を含有する組成物から作られる。ガラス繊維、マイクロビーズ、および他の充てん材材料をこの組成物に添加することができる。
【０００６】
Ｗｉｔｈｏｏｓ他、米国特許第４１８８３５８号は、金属化したプラスチック・リフレクタの製造方法を開示している。繊維質材料（たとえばガラスもしくは炭素繊維）のフィルムまたは繊維を、金型の凸状表面上に供給し、熱硬化合成樹脂を飽和させる。樹脂を部分的に硬化させた後、樹脂上に液体金属粒子の層を吹き付ける。金属層を覆う、繊維質材料（たとえば、ポリエステルもしくはナイロン）で強化した合成樹脂を含む支持層をもたらす。
【０００７】
自動車ヘッドランプおよび他のリフレクタ装置における光源は、莫大な量の熱を発生する可能性がある。これらの装置は、密閉された反射領域（リフレクタとレンズ組立体の間の領域）内の作動温度を１９０℃以下に維持するよう適合していなければならない。多くのリフレクタ装置は、熱伝導が乏しい、成形プラスチックから作られている。結果として、この反射領域内に熱が捕集されて残留し、１９０℃を超えて温度が急速に上昇する可能性がある。この過熱現象は、全体の照明構造体がプラスチック製であり、かつ密封されて水の浸入を防止している水中懐中電灯でしばしば発生する。
【０００８】
当業界では、さまざまな方法によって、これらの過熱問題の解決を試みている。１つの方法は、大型の圧延アルミニウムのヒート・シンクを自動車ヘッドランプ・リフレクタの背後上に成形することを含む。しばしばヒート・パイプをこれらのヒート・シンクと一緒に使用して、リフレクタ背後から、リフレクタ組立体として遠隔の位置にある他のヒート・シンクへ熱を伝達させる。他の方法は、金属シートでリフレクタを製作することを含む。たとえば、アルミニウムのシートを、所望の形状のリフレクタに圧延し、またはスピニング加工することができる。しかし、これらの製造方法はコストが掛かり、またこのような方法を使用して複雑な形状を有するリフレクタを作り出すのは手間が掛かる可能性がある。
【特許文献１】
Ｗｅｂｅｒ、米国特許第５９１６４９６号
【特許文献２】
Ｂａｃｉｕ他、米国特許第４６１７６１８号
【特許文献３】
Ｗｉｔｈｏｏｓ他、米国特許第４１８８３５８号
【特許文献４】
ＭｃＣｕｌｌｏｕｇｈ、米国特許第６２５１９７８号
【特許文献５】
ＭｃＣｕｌｌｏｕｇｈ、米国特許第６０４８９１９号
【発明の開示】
【発明が解決しようとする課題】
【０００９】
自動車ヘッドランプ、水中懐中電灯などの発熱性のランプ組立体から有効に熱を除去することができる熱伝導性のランプ・リフレクタへの必要性が存在する。本発明は、このような熱伝導性リフレクタを提供する。
【課題を解決するための手段】
【００１０】
本発明は、金属化した反射層で被覆している表面を有するシェルを含む、熱伝導性ランプ・リフレクタに関する。シェルは、主ポリマー・マトリックスと、熱伝導性充てん材材料とを含有する組成物から作っている。シェルの表面は、アルミニウムの層で金属化することができる。ポリシロキサン、二酸化ケイ素、またはアクリル樹脂を含む保護層を、アルミニウム被覆された層上にコーティングすることができる。リフレクタは、３Ｗ／ｍ°Ｋを超える、またより好ましくは２２Ｗ／ｍ°Ｋを超える熱伝導率を有する。
【００１１】
ポリカーボネート、ポリエチレン、ポリプロピレン、アクリル樹脂、ビニル樹脂、およびフルオロカーボンからなる群から選択される熱可塑性ポリマーを使用して、マトリックスを形成することができる。液晶ポリマーを使用することが好ましい。別法として、エラストマー、エポキシ樹脂、ポリエステル、ポリイミド、およびアクリロニトリルなどの熱硬化性ポリマーを使用することができる。充てん材材料は、アルミニウム、アルミナ、銅、マグネシウム、黄銅、炭素、窒化ケイ素、窒化アルミニウム、窒化ホウ素、酸化亜鉛、ガラス、雲母、およびグラファイトからなる群から選択できる。充てん材材料は、粒子、繊維の形態、または任意の他の適切な形態にあるものとすることができる。ポリマー・マトリックスは、本組成物の約３０から約８０体積％を構成するのが好ましく、また熱伝導性充てん材材料は、本組成物の約２０から約７０体積％を構成するのが好ましい。
【００１２】
１つの実施形態において、組成物は、ｉ）約３０から約６０体積％のポリマー・マトリックスと、ｉｉ）約２５から約６０体積％の、アスペクト比１０：１以上を有する第１の熱伝導性充てん材材料と、（ｉｉｉ）約１０から約１５体積％の、アスペクト比５：１以下を有する第２の熱伝導性充てん材材料とを含む。
【００１３】
本発明はまた、熱伝導性ランプ・リフレクタを製作する方法をも包含する。
本発明の特性である新規な特徴を、添付する特許請求範囲中に示す。しかし、本発明の好ましい実施形態は、さらなる目的および付随する利点とともに、添付する図面に関連して行われる下記の詳細な記述を参照することにより最も良く理解される。
【発明を実施するための最良の形態】
【００１４】
本発明は、熱伝導性ランプ・リフレクタに関し、またこのようなリフレクタを製作する方法に関する。
【００１５】
熱伝導性組成物を使用して、本発明のランプ・リフレクタを製作する。本組成物は、主ポリマー・マトリックスと、熱伝導性充てん材材料とを含有する。ポリカーボネート、ポリエチレン、ポリプロピレン、アクリル樹脂、ビニル樹脂、およびフルオロカーボンなどの熱可塑性ポリマーを使用して、マトリックスを形成することができる。別法として、エラストマー、エポキシ樹脂、ポリエステル、ポリイミド、およびアクリロニトリルなどの熱硬化性ポリマーを、マトリックスとして使用することができる。適切なエラストマーには、たとえば、スチレン−ブタジエンコポリマー、ポリクロロプレン、ニトリルゴム、ブチルゴム、ポリスルフィドゴム、エチレン−プロピレンターポリマー、ポリシロキサン（シリコーン）、およびポリウレタンが含まれる。その高度に結晶性の性状、および充てん材材料に良好なマトリックスを提供する能力のために、液晶ポリマーが好ましい。液晶性ポリマーの例は、熱可塑性芳香族ポリエステルを含む。ポリマー・マトリックスは、本組成物の約３０から約８０体積％を構成するのが好ましい。
【００１６】
熱伝導性充てん材材料を、ポリマー・マトリックスに添加する。適切な充てん材材料には、たとえば、アルミニウム、アルミナ、銅、マグネシウム、黄銅、炭素、窒化ケイ素、窒化アルミニウム、窒化ホウ素、酸化亜鉛、ガラス、雲母、グラファイトなどが含まれる。このような充てん材の混合物も適している。充てん材材料は、本組成物の約２０から約７０体積％を構成するのが好ましい。より好ましくは、ポリマー・マトリックスは約４０％を超えて本組成物を構成し、また充てん材は本組成物の約６０％未満を構成する。１つの実施形態において、ポリマー・マトリックスは、本組成物の約６０体積％を構成する液晶ポリマーであり、かつ充てん材材料は、本組成物の約４０体積％を構成するピッチ（ＰＩＴＣＨ）系炭素繊維である。
【００１７】
充てん材材料は、粒状粉末、粒子、ウィスカ、繊維の形態、または任意の他の適切な形態であり得る。粒子は、さまざまな構造を有することができる。たとえば、粒子は、フレーク、プレート、コメ、ストランド、６角形、または球状様の形状を有することができる。充てん材材料は、約１０：１以上の比較的高いアスペクト（長さ対厚さ）比を有することができる。たとえば、アスペクト比約５０：１を有するピッチ系炭素繊維を使用することができる。別法として、充てん材材料は、５：１以下の比較的低いアスペクト比を有することができる。たとえば、アスペクト比約４：１を有する窒化ホウ素粒状粒子を使用することができる。低アスペクト、および高アスペクト比充てん材材料はいずれも、それらの開示が参照により本明細書に組み込まれている、ＭｃＣｕｌｌｏｕｇｈ、米国特許第６２５１９７８号および第６０４８９１９号に記載されるように、ポリマー・マトリックスに添加するのが好ましい。
【００１８】
好ましい実施形態において、ポリマー組成物は、ｉ）約３０から約６０体積％のポリマー・マトリックスと、ｉｉ）約２５から約６０体積％の、アスペクト比１０：１以上を有する第１の熱伝導性充てん材材料と、（ｉｉｉ）約１０から約１５体積％の、アスペクト比５：１以下を有する第２の熱伝導性充てん材材料とを含む。
【００１９】
組成物は、ｉ）約５０体積％のポリマー・マトリックスと、ｉｉ）約３５体積％の、アスペクト比少なくとも１０：１を有する第１の熱伝導性充てん材材料と、（ｉｉｉ）約１５体積％の、アスペクト比５：１以下を有する第２の熱伝導性充てん材材料とを含むのがより好ましい。
【００２０】
充てん材材料が、非伝導性のポリマー・マトリックスと完全に混合されて、熱伝導性の組成物を形成する。充てん材材料を配合（ｌｏａｄ）することにより、ポリマー組成物に熱伝導率が付与される。所望される場合、本混合物は、酸化防止剤、可塑剤、不伝導性充てん材、安定剤、分散助剤、および離型剤などの添加剤を含有できる。当技術分野で知られている技術を使用して混合物を調製することができる。熱伝導性充てん材材料の構造が損なわれることを避けるために、低いせん断力の条件下で構成成分を混合するのが好ましい。
【００２１】
本発明のリフレクタ組立体を製作するのに使用しているポリマー組成物が、３Ｗ／ｍ°Ｋを超える熱伝導率、および好ましくは２２Ｗ／ｍ°Ｋを超える熱伝導率を有することは注目に値する。これらの熱伝導性状は、発熱性光源からより良好に熱を放散させることができる、改良されたランプ・リフレクタを製作するために重要である。
【００２２】
溶融押出し、射出成形、注型、または他の適切な方法を使用して、ポリマー組成物をランプ・リフレクタに成形することができる。射出成形法が特に好ましい。この方法は、通常、ホッパ中に本組成物のペレットを装入することを含む。ホッパにより、加熱した押出し機中にペレットを流出させ、そこでペレットを加熱し、溶融した組成物（液状プラスチック）を形成する。押出し機により、溶融した組成物を、射出ピストンを内蔵する室中に供給する。ピストンは、溶融した組成物を金型中に押出す。（典型的には、金型は２つの成形セクションを含み、それらのセクション間に成形室、または空洞が位置するような形で、２つの成形セクションを一緒に合わせる。）本材料は、冷えるまで高圧下の金型内に残留する。次いで、成形されたリフレクタを金型から取り出す。
【００２３】
図１を参照すると、本発明のランプ・リフレクタ組立体１０の１つの実施形態を示している。図１に、プラスチックまたはガラス製レンズ１４を取り付けたランプ・リフレクタ・シェル１２を提供している。ランプ・リフレクタ・シェル１２は、上述の熱伝導性組成物から製作する。ランプ・リフレクタ・シェル１２の表面には、反射性の、鏡様層１６を金属化することができる。典型的には、アルミニウムを使用して、光沢のある反射層１６を形成する。金属化した表面層１６は、知られている真空蒸着方法、めっき、または任意の他の適切な技術を使用して、リフレクタ・シェル１２の表面に液体金属アルミニウムを吹き付けることにより形成することができる。アルミニウム被覆層上に保護コーティング１８を施すことができる。たとえば、被覆されたアルミニウム層１６上に、二酸化ケイ素またはポリシロキサンの層を真空蒸着することができ、またはアクリル樹脂を吹き付けることができる。また、内部室２２内には、電球などの光源２０も備わっている。図１において、放物面の形状を有するランプ・リフレクタ・シェル１２を示しているが、シェルはさまざまな形状を有することができると理解される。たとえばシェル１２は円錐形の形状を有することができる。
【００２４】
本発明のランプ・リフレクタ・シェル１２は、いくつかの有利な性状を有する。詳細には、リフレクタ・シェル１２は、３Ｗ／ｍ°Ｋを超える熱伝導率を有し、また熱伝導率が２２Ｗ／ｍ°Ｋを超えることが好ましい。この熱伝達性状により、リフレクタが、急速に熱を蓄積し易い組立体１０の内部室２２から、熱を除去することが可能になる。本リフレクタは効率的に熱を放散させ、この密閉された領域の過熱を防止する。本リフレクタ独自の組成により、この領域内の温度を１４０℃未満に、かつＵＬ規格の要求レベル未満に保持する。さらに、ランプ・リフレクタ・シェル１２は、ランプ・リフレクタ・シェル１２の表面積を増加させることにより熱伝達性を向上させる、いくつかの熱放散エレメント２４を含む。熱放散エレメント２４は直立したピンの形で示しているが、フィンなどの他の形状を有することができる。
【００２５】
さらに、本発明のランプ・リフレクタは、ネットシェイプ成形されている。このことは、リフレクタの最終形状が成形セクションの形状によって決定されることを意味する。リフレクタの最終的な形状を作り出す、追加的な加工またはツーリングを全く要しない。この成形法により、ランプ・リフレクタ・シェル１２中に熱放散エレメント２４を直接一体化させることが可能になる。
【００２６】
本発明は、下記の実施例によりさらに例示されるが、これらの実施例が本発明の範囲を限定するものと解釈すべきではない。
【実施例１】
【００２７】
６０体積％の液晶ポリマーと、４０体積％のピッチ系炭素繊維とを含む熱伝導性組成物を、ランプ・リフレクタ用の放物面形のシェルに成型した。ランプ・リフレクタは、重量２．９グラムであった。ランプ・リフレクタの表面には、反射層を金属化しなかった。ランプ・リフレクタに、４．８Ｖおよび０．３８Ａを供給する電球を取り付けた。密閉された反射領域内の温度を、４時間の間モニタした。結果は、図２のグラフ上における、参照数字１として識別される。
【実施例２】
【００２８】
６０体積％の液晶ポリマーと、４０体積％のピッチ系炭素繊維とを含む熱伝導性組成物を、固体ブロックに成形し、次いで、重量４．６グラムのランプ・リフレクタ用の円錐形シェルに機械加工した。ランプ・リフレクタの表面には、反射層を金属化しなかった。ランプ・リフレクタに、４．８Ｖおよび０．３８Ａを供給する電球を取り付けた。密閉された反射領域内の温度を、４時間の間モニタした。結果は、図２のグラフ上における、参照数字２として識別される。
【００２９】
（比較例Ａ）
アルミニウム製の市販の既存製品ランプ・リフレクタに、４．８Ｖおよび０．３８Ａを供給する電球を取り付けた。リフレクタの表面には、反射層を金属化しなかった。密閉された反射域内の温度を、４時間の間モニタした。結果は、図２のグラフ上における、参照文字Ａとして識別される。
（比較例Ｂ）
【００３０】
円錐形アルミニウム製シェルを有する市販の試作品ランプ・リフレクタに、４．８Ｖおよび０．３８Ａを供給する電球を取り付けた。アルミニウム製シェルの表面には、反射層を金属化せず、または研摩もしなかった。密閉された反射領域内の温度を、４時間の間モニタした。結果は、図２のグラフ上における、参照文字Ｂとして識別される。
（比較例Ｃ）
【００３１】
５０体積％のアルミニウムと、５０体積％のナイロンとを含む熱伝導性組成物を、円錐形ランプ・リフレクタに成形した。ランプ・リフレクタの表面にアルミニウムを金属化して、反射層を形成した。ランプ・リフレクタに、４．８Ｖおよび０．３８Ａを供給する電球を取り付けた。密閉された反射領域内の温度を、４時間の間モニタした。結果は、図２のグラフ上における、参照文字Ｃとして識別される。
【００３２】
上述のことを考慮すると、場合によって放熱エレメント２４の付いた改良されたランプ・シェル１２を有する、改良されたランプ組立体１０を提供している。本発明により、ランプ組立体内の温度を低下させ、したがってその中の光源の寿命を延ばすことができる。
【００３３】
図２のグラフに示すように、本発明に従って製作したランプ・リフレクタは、曲線１および２により識別されるように、既存製品ランプ・リフレクタと比較して改良された電球温度プロフィルを有する。具体的には、本発明のランプ・リフレクタの全体温度が、従来のリフレクタの温度よりも低い。また、本発明のランプ・リフレクタが冷えるのもより短時間である。
【００３４】
さらに、下記の実施例３〜８において記述するように、他の熱伝導性組成物を使用して、本発明に従いランプ・リフレクタを製作した。下記の実施例では、熱伝導性充てん材材料として種々の粒子を使用した。時には５００μｍという大きな粒径を有する粒子を使用したが、平均粒径は約１５μｍであった。本発明に従う場合、小さな粒子によると、ランプ・リフレクタ用のより平滑な表面が得られやすいので、比較的小さな粒径、たとえば約１５μｍを有する粒子を使用すべきであることが判明している。この平滑な表面に、金属化した反射層をめっきすることができる。めっきおよび他の２次的操作の後も、表面は平滑なままであり、へこみも、ゆず肌様欠陥もまったく有していない。
【実施例３】
【００３５】
平均粒径約１５μｍ、および密度２．１ｇ／ｃｃを有する、８０体積％のポリカーボネートと、２０体積％のグラファイト粒子とを含む熱伝導性組成物を、ランプ・リフレクタ用のシェルに成形した。
【実施例４】
【００３６】
平均粒径約１５μｍ、および密度２．１ｇ／ｃｃを有する、５０体積％のポリカーボネートと、５０体積％のグラファイト粒子とを含む熱伝導性組成物を、ランプ・リフレクタ用のシェルに成形した。
【実施例５】
【００３７】
ポリエステル（ＰＥＴ）と、アルミナ粒子とを含む熱伝導性組成物を調製した。ポリエステルの量は、約６０体積％から８０体積％の範囲で変動させ、またアルミナ粒子の量は、約２０体積％から約４０体積％の範囲で変動させた。アルミナ粒子は、平均粒径約１５μｍ、および密度３．９ｇ／ｃｃを有していた。組成物を、ランプ・リフレクタ用のシェルに成形した。
【実施例６】
【００３８】
ポリエステル（ＰＥＴ）と、ガラス粒子とを含む熱伝導性組成物を調製した。ポリエステルの量は、約６０体積％から８０体積％の範囲で変動させ、またガラス粒子の量は、約２０体積％から約４０体積％の範囲で変動させた。ガラス粒子は、平均粒径約１５μｍ、および密度２．６ｇ／ｃｃを有していた。組成物を、ランプ・リフレクタ用のシェルに成形した。
【実施例７】
【００３９】
ポリエステル（ＰＥＴ）と、雲母粒子とを含む熱伝導性組成物を調製した。ポリエステルの量は、約６０体積％から８０体積％の範囲で変動させ、また雲母粒子の量は、約２０体積％から約４０体積％の範囲で変動させた。雲母粒子は、平均粒径約１５μｍを有していた。雲母粒子を使用して、組成物の熱膨張率（ＣＴＥ）を低下させるよう努めた。組成物を、ランプ・リフレクタ用のシェルに成形した。
【実施例８】
【００４０】
ポリエステルと、グラファイト粒子とを含む熱伝導性組成物を調製した。ポリエステルの量は、約６０体積％から８０体積％の範囲で変動させ、またグラファイト粒子の量は、約２０体積％から約４０体積％の範囲で変動させた。グラファイト粒子は、平均粒径約１５μｍ、および密度２．１ｇ／ｃｃを有していた。組成物を、ランプ・リフレクタ用のシェルに成形した。
【００４１】
当分野の技術者により、本発明の精神を逸脱することなく、例示された実施形態に対して種々の変更および修正を行うことができることが理解される所である。すべてのこのような修正および変更が、添付する特許請求範囲によって包含されることを意図するものである。
【図面の簡単な説明】
【００４２】
【図１】本発明のランプ・リフレクタを示す平面横断面図である。
【図２】本発明のランプ・リフレクタと比較した従来技術のランプ・リフレクタの、時間に対する電球温度を示すグラフである。
【図１】
2005502172.tif 000003
【図２】
2005502172.tif 000004
【国際公開パンフレット】
2005502172.tif 000005
2005502172.tif 000006
2005502172.tif 000007
2005502172.tif 000008
2005502172.tif 000009
2005502172.tif 000010
2005502172.tif 000011
2005502172.tif 000012
2005502172.tif 000013
2005502172.tif 000014
2005502172.tif 000015
2005502172.tif 000016
2005502172.tif 000017
2005502172.tif 000018
2005502172.tif 000019
2005502172.tif 000020
2005502172.tif 000021
2005502172.tif 000022
2005502172.tif 000023
2005502172.tif 000024
2005502172.tif 000025
2005502172.tif 000026
2005502172.tif 000027
2005502172.tif 000028
【国際調査報告】
2005502172.tif 000029